(57)【要約】      （修正有）【課題】被検査粒子群のコーティング状態を、バルクの状態で、再現性よく、精度よく知ることができる工程分析方法を提供する。【解決手段】工程分析方法は、核粒子上にコーティング層が形成された被検査粒子群の蛍光Ｘ線を測定する蛍光Ｘ線測定工程と、蛍光Ｘ線測定工程において測定された蛍光Ｘ線に基づいて被検査粒子群のコーティング状態を評価する評価工程とを含み、少なくとも核粒子とコーティング層のいずれか一方は、蛍光Ｘ線を発する元素を含有する薬物および／または添加物を含む。【選択図】図１
2018151285.tif 000002
【特許請求の範囲】
【請求項１】
核粒子上にコーティング層が形成された被検査粒子群の蛍光Ｘ線を測定する蛍光Ｘ線測定工程と、
前記蛍光Ｘ線測定工程において測定された蛍光Ｘ線に基づいて前記被検査粒子群のコーティング状態を評価する評価工程とを含み、
少なくとも前記核粒子と前記コーティング層のいずれか一方は、蛍光Ｘ線を発する元素を含有する薬物および／または添加物を含む、医薬品製造工程の工程分析方法。
【請求項２】
前記蛍光Ｘ線測定工程は、少なくとも、第１のコーティング時間または第１のコーティング量と、第２のコーティング時間またはコーティング量とにおいて行われる、請求項１に記載の工程分析方法。
【請求項３】
核粒子上にコーティング層を形成するコーティング工程を含み、
前記蛍光Ｘ線測定工程は、前記コーティング工程の間に複数回行われる、請求項１または請求項２に記載の工程分析方法。
【請求項４】
前記蛍光Ｘ線測定工程は、前記コーティング工程の間に連続して行われる、請求項３に記載の工程分析方法。
【請求項５】
前記評価工程における評価に基づいて前記コーティング工程におけるコーティング層の形成を制御する、請求項３または請求項４に記載の工程分析方法。
【請求項６】
前記評価工程における評価はコーティング量の評価である、請求項１から請求項５までのいずれか１項に記載の工程分析方法。
【請求項７】
前記コーティング層は、蛍光Ｘ線を発する元素を含有する薬物および／または添加物を含む、請求項１から請求項６までのいずれか１項に記載の工程分析方法。
【請求項８】
前記コーティング層は少なくとも第１の層と第２の層とを含み、
前記第１の層は蛍光Ｘ線を発する第１の元素を含有する薬物および／または添加物を含み、
前記第２の層は蛍光Ｘ線を発する第２の元素を含有する薬物および／または添加物を含み、
前記第１の元素と前記第２の元素は互いに異なる、請求項１から請求項７までのいずれか１項に記載の工程分析方法。
【請求項９】
前記コーティング層は、蛍光Ｘ線を実質的に発しない、または、弱い蛍光Ｘ線を発する軽元素で構成されている、請求項１から請求項６までのいずれか１項に記載の工程分析方法。
【請求項１０】
前記核粒子は、蛍光Ｘ線を発する元素を含有する薬物および／または添加物を含む、請求項１から請求項８までのいずれか１項に記載の工程分析方法。
【請求項１１】
前記核粒子は、蛍光Ｘ線を実質的に発しない、または、弱い蛍光Ｘ線を発する軽元素で構成されている、請求項１から請求項８までのいずれか１項に記載の工程分析方法。
【請求項１２】
前記蛍光Ｘ線を発する元素は原子番号が１１以上の元素である、請求項１から請求項１１までのいずれか１項に記載の工程分析方法。
【請求項１３】
前記蛍光Ｘ線を実質的に発しない、または、弱い蛍光Ｘ線を発する軽元素は原子番号が１０以下の元素である、請求項９または請求項１１に記載の工程分析方法。
【発明の詳細な説明】
【技術分野】
【０００１】
本発明は、一般的には工程分析方法に関し、特定的には医薬品の製造工程、特に、核粒子のコーティングの工程における工程分析方法に関する。
【背景技術】
【０００２】
近年、製剤技術が進歩するに従って、比較的小さな粒子を用いた製剤が多く開発されてきた。比較的小さな粒子を用いた製剤には、例えばスパンスルカプセル剤、口腔内崩壊剤、細粒剤、顆粒剤等がある。このような小さな粒子に薬物を付加したり、苦味のマスキングあるいは徐放・腸溶コーティング等の機能を付与することで、新規な付加価値製剤が設計されている。
【０００３】
実際に、粒子径が１００〜５００μｍの核粒子（球形結晶セルロース、精製白糖、結晶乳糖、球形マンニトール等）に薬物や高分子等の種々のコーティングを施して製せられた粒子を用いた口腔内崩壊錠が多く市場に出回っている。特に口腔内でザラツキ感が出にくい粒子サイズとして３００μm以下のものが汎用されている。
【０００４】
これらのコーティングされた粒子は、基本的には、核粒子に薬物等をコーティングすることで、核粒子に薬物を担持させ、その上から機能化等を目指してマスクコーティングを施す。さらに製せられた粒子の強度を増すために、あるいは表面の状態を最適化するために、さらに多くのコーティング層を施す場合もある。
【０００５】
特に口腔内崩壊錠の普及につれて、このような粒子コーティングは必要な技術の一つになってきている。
【０００６】
粒子コーティングに使われる装置も種々開発されている。例えば、通常のトップスプレーの流動層造粒コーティング機、ボトムスプレーのワースター型流動層造粒機、遠心造粒機、転動流動層コーティング機等いろいろなものがある。粒子同士の衝突による凝集防止状態を保ちながらコーティングを行う転動流動層コーティング機等は日本の医薬品企業で多く採用されてきている。
【０００７】
医薬品の製造における各工程では、例えば、原料および薬物の同定や、混合性、造粒工程を分析するために、近赤外分光分析（ＮＩＲ）やラマン分光分析が用いられている。
【０００８】
また、どのような装置を用いて医薬品のコーティング工程を行うとしても、コーティング量やマスキング量を知る必要のある場合がある。経口固形製剤の製造工程では、粉体を扱うという難しさがあるが、徐々に種々の分析方法が導入されつつある。従来、コーティングの膜厚や量は、個々の粒子の微視的な測定値あるいは粒度分布の測定から評価する場合が一般的であった。またコーティング工程においても、工程中の中間製品である粒子群の品質を非破壊的にモニターする工程分析方法があった。
【０００９】
例えば、特表２０１２−５１７０１３号公報（特許文献１）には、サーモグラフィ画像を使用して、製造プロセスにおける薬剤の品質パラメータをモニタリングする方法とシステムが記載されている。薬剤の品質パラメータとしては、例えばコーティングの質が挙げられている。この方法は、材料の中波長から非常に長いＩＲ波長の放射線をＩＲ検出器に検知させ、材料のＩＲ画像を生成するステップと、ＩＲ画像を処理しえ材料の品質を示す出力を生成するステップと、出力を表示し、又は出力を使用して製造プロセスを変更し又はそれを組み合わせるステップを含む。
【００１０】
また、特開２０１３−０２９３２３号公報（特許文献２）には、医薬品の品質維持を、高い信頼性で実現することを課題とした医薬品製造制御装置等が記載されている。この医薬品製造制御装置では、医薬品の状態を非破壊かつリアルタイムに測定可能な測定機器、例えばレーザー回折式粒子径測定装置から測定データを取得し、取得されたデータに基づいて医薬品の粒子径等の中間製品重要品質特性を推定する。
【００１１】
また、特表２００５−５２０１５２号公報（特許文献３）には、薬剤試料中にある自由ガス量を分析するための薬剤試料分析方法が記載されている。この方法では、例えば、赤外線、近赤外線、可視光線、紫外放射線のような電磁波を試料に照射して、試料から放射された放射線を検出して、試料中の自由ガス量を分析し、自由ガス量を試料の硬さや密度といった固体状態パラメータと相関させている。
【００１２】
また、特表２００３−５１９７９３号公報（特許文献４）には、医薬製品の製造の間に粒子上のコーティングをモニターするための方法および装置が記載されている。この方法および装置では、コーティングの形成の間に近赤外分光法やラマン散乱分光法等による分光測定を実施し、分光測定の結果に基づいて、厚さや厚さの成長速度をモニターすることを目的としている。
【先行技術文献】
【特許文献】
【００１３】
【特許文献１】特表２０１２−５１７０１３号公報
【特許文献２】特開２０１３−０２９３２３号公報
【特許文献３】特表２００５−５２０１５２号公報
【特許文献４】特表２００３−５１９７９３号公報
【発明の概要】
【発明が解決しようとする課題】
【００１４】
しかしながら、特許文献１〜４に記載の方法や従来の方法では、粒度分布を測定したり、個々の粒子を微視的に観察してコーティング状態を知ることはできても、粒子群全体をバルクなものとして捉え、粒子群のコーティング状態を測定することはできない。
【００１５】
コーティング工程やマスキング工程において、粒度分布のみに基づいては、コーティング量やマスキング量を正確に知ることができない。
【００１６】
また、コーティング工程やマスキング工程において、個々の粒子を抽出して微視的に観察してコーティング状態を知る方法では、コーティング状態に応じてコーティング工程やマスキング工程をその場で制御することができない。また、再現性も精度もよくない。
【００１７】
また、特許文献１〜４で用いられている可視光線、赤外線、近赤外線は、照射された被検査対象粒子の内部まで浸入できないため、粒子の表面近くの情報しか得られない。さらに、特許文献２，４に記載の方法では、高次微分や多変量解析といった測定結果の解析に時間がかかり、コーティング工程にフィードバックするのが遅れる。
【００１８】
そこで本発明の目的は、粒子群のコーティング状態をバルクの状態で、再現性と精度よく知ることが可能な医薬品の製造工程の分析方法を提供することである。
【課題を解決するための手段】
【００１９】
本発明に従った工程分析方法は、核粒子上にコーティング層が形成された被検査粒子群の蛍光Ｘ線を測定する蛍光Ｘ線測定工程と、蛍光Ｘ線測定工程において測定された蛍光Ｘ線に基づいて被検査粒子群のコーティング状態を評価する評価工程とを含み、少なくとも核粒子とコーティング層のいずれか一方は、蛍光Ｘ線を発する元素を含有する薬物および／または添加物を含む。
【００２０】
蛍光Ｘ線は、物質にＸ線、電子線あるいはγ線を照射することで、その物質に含有されている元素（原子）の電子を上のレベルに励起させて、その電子が下のレベルへ落ちる時に発生するものである。物質から発せられた蛍光Ｘ線を検出することで、その物質に存在する元素の同定をすることが可能であり、検出された蛍光Ｘ線の強度から元素の定量化が可能である。
【００２１】
蛍光Ｘ線分析装置としては、照射するＸ線、電子線あるいはγ線および発生する蛍光Ｘ線の検出方法等の違いで、波長分散形蛍光Ｘ線分析装置およびエネルギー分散形蛍光Ｘ線分析装置がある。従来、それぞれの装置や検出方法の特徴に応じて、無機材料の分析、ガソリン等のオイル中の微量元素（硫黄等）の分析、金属、非鉄金属等の同定および定量分析、考古物に含有される微量物質の同定などに使われてきている。
【００２２】
本発明者らは、被検査粒子群の粒子がほぼ一定の大きさの粒子径上にコーティングされて形成される場合、コーティングの途中であっても、被検査粒子群は同じような大きさの粒子の集まりであり、また、同じような構造（多重構造等）の粒子の集まりであって、バルクの状態で蛍光Ｘ線のレスポンスが再現性よく得られることを見出した。そして、蛍光Ｘ線分析を被検査粒子群のコーティング層の分析に用いることによって、被検査粒子群のコーティング状態を、被検査粒子群中の粒子を個々に微視的に観察することなく、バルクの状態で知ることが可能であることを見出した。
【００２３】
同じような大きさの粒子の集まりである被検査粒子群に電磁波を照射すると、被検査粒子群のモルフォロジーの特性を反映した蛍光Ｘ線のシグナルが得られる。
【００２４】
ところで、被検査粒子群への電磁波の侵入深さは通常、被検査粒子群の組成と、照射される電磁波の強度とに依存する。電磁波として例えばＸ線の侵入深さは一般的には、プラスチックのような有機物質で数ｍｍ、金属で数μｍであると考えられる。
【００２５】
医薬品製剤は有機物質等から構成されることが多い。そのため、医薬品製剤の使用原料あるいは薬物に特別な元素が多く含有されていない限り、Ｘ線は、被検査粒子の大きさ（１００〜５００μｍ）を十分に通り抜けると考えられる。従って、例えばＸ線を電磁波として蛍光Ｘ線を発する被検査粒子群に照射して、蛍光Ｘ線を測定し分析すれば、コーティング工程中に被検査粒子の大きさがＸ線の侵入深さを超えるまでは、蛍光Ｘ線の変化に基づいて、コーティング量の変化を測定することができる。
【００２６】
また、得られる蛍光Ｘ線のプロファイルから、被検査粒子の粒子構造を推定することも可能である。
【００２７】
このように、本発明に従った工程分析方法によって、被検査粒子群のコーティング状態をバルクの状態で、再現性よく、また、精度よく知ることができる。
【００２８】
本発明に従った工程分析方法においては、蛍光Ｘ線測定工程は、少なくとも、第１のコーティング時間または第１のコーティング量と、第２のコーティング時間またはコーティング量とにおいて行われることが好ましい。
【００２９】
本発明に従った工程分析方法は、核粒子上にコーティング層を形成するコーティング工程を含み、蛍光Ｘ線測定工程は、コーティング工程の間に複数回行われることが好ましい。
【００３０】
本発明に従った工程分析方法においては、蛍光Ｘ線測定工程は、コーティング工程の間に連続して行われることが好ましい。
【００３１】
本発明に従った工程分析方法においては、評価工程における評価に基づいてコーティング工程におけるコーティング層の形成を制御することが好ましい。
【００３２】
本発明に従った工程分析方法においては、評価工程における評価はコーティング量の評価であることが好ましい。
【００３３】
本発明に従った工程分析方法においては、コーティング層は、蛍光Ｘ線を発する元素を含有する薬物および／または添加物を含むことが好ましい。
【００３４】
本発明に従った工程分析方法においては、コーティング層は少なくとも第１の層と第２の層とを含み、第１の層は蛍光Ｘ線を発する第１の元素を含有する薬物および／または添加物を含み、第２の層は蛍光Ｘ線を発する第２の元素を含有する薬物および／または添加物を含み、第１の元素と第２の元素は互いに異なることが好ましい。
【００３５】
本発明に従った工程分析方法においては、コーティング層は、蛍光Ｘ線を実質的に発しない、または、弱い蛍光Ｘ線を発する軽元素で構成されていることが好ましい。
【００３６】
本発明に従った工程分析方法においては、核粒子は、蛍光Ｘ線を発する元素を含有する薬物および／または添加物を含むことが好ましい。
【００３７】
本発明に従った工程分析方法においては、核粒子は、蛍光Ｘ線を実質的に発しない、または、弱い蛍光Ｘ線を発する軽元素で構成されていることが好ましい。
【００３８】
本発明に従った工程分析方法においては、蛍光Ｘ線を発する元素は原子番号が１１以上の元素であることが好ましい。
【００３９】
本発明に従った工程分析方法においては、蛍光Ｘ線を実質的に発しない、または、弱い蛍光Ｘ線を発する軽元素は原子番号が１０以下の元素であることが好ましい。
【発明の効果】
【００４０】
以上のように、本発明によれば、被検査粒子群のコーティング状態をバルクの状態で、再現性よく、精度よく知ることができる工程分析方法を提供することができる。
【図面の簡単な説明】
【００４１】
【図１】種々の大きさのセルフィア（球状結晶セルロース）にＤＬ−メチオニンをコーティングした時の硫黄Ｓの蛍光Ｘ線強度の推移を示す図である。
【図２】種々の大きさのコーティング顆粒にマスクコーティングした時の硫黄とケイ素の蛍光Ｘ線強度の推移を示す図である。
【図３】種々の大きさのコーティング顆粒にマスクコーティングした時のマグネシウムＭｇの蛍光Ｘ線強度の推移を示す図である。
【図４】乳糖水和物−炭酸カルシウム系（中スケール）でコーティングした時のカルシウムの蛍光Ｘ線シグナル推移を示す図である。
【図５】乳糖水和物−炭酸カルシウム系（中スケール）でマスクコーティングした時のカルシウムの蛍光Ｘ線シグナル推移を示す図である。
【図６】マスクコーティング工程における色素の濃度推移（顆粒に対する色素濃度）を示す図である。
【発明を実施するための形態】
【００４２】
本発明に従った工程分析方法は、核粒子上にコーティング層が形成された被検査粒子群の蛍光Ｘ線を測定する蛍光Ｘ線測定工程と、蛍光Ｘ線測定工程において測定された蛍光Ｘ線に基づいて被検査粒子群のコーティング状態を評価する評価工程とを含み、少なくとも核粒子とコーティング層のいずれか一方は、蛍光Ｘ線を発する元素を含有する薬物および／または添加物を含む。
【００４３】
本発明の工程分析方法で用いられる蛍光Ｘ線を発する元素は、蛍光Ｘ線の原理および装置から考えると、ベリリウムＢｅよりも大きな原子量の元素であればよい。特に、薬物あるいは製剤製造に汎用される原料に含有されるナトリウムＮａ、マグネシウムＭｇ、アルミニウムＡｌ、ケイ素Ｓｉ、リンＰ、硫黄Ｓ、塩素Ｃｌ、カリウムＫ、カルシウムＣａ、チタンＴｉ、バナジウムＶマンガンＭｎ、鉄Ｆｅ、コバルトＣｏ、銅Ｃｕ，亜鉛Ｚｎ、ガリウムＧａ、ゲルマニウムＧｅ、ヒ素Ａｓ、セレンＳｅ、臭素Ｂｒ、テクネチウムＴｅ、銀Ａｇ、アンチモンＳｂ、ヨウ素Ｉ、バリウムＢａ、ランタンＬａ、白金Ｐｔ、金ＡｕおよびビスマスＢｉが好ましい。蛍光Ｘ線を発する元素は他の元素であってもよい。一方、有機元素である炭素Ｃ、酸素Ｏおよび窒素Ｎの蛍光Ｘ線は弱く、空気等の影響を強く受けるので、蛍光Ｘ線が弱い元素である。
【００４４】
蛍光Ｘ線を発する元素としては原子番号が１１以上の元素を用いることが好ましく、蛍光Ｘ線を発するがその強度が弱い軽元素としては原子番号が１０以下の元素を用いることが好ましい。
【００４５】
また、蛍光Ｘ線を発する元素は複数種類含まれていてもよい。蛍光Ｘ線を発する元素が複数種類含まれている場合には、複数の蛍光Ｘ線のシグナルを同時に測定することによって、１種類のみの蛍光Ｘ線を測定する場合よりも多くの情報が得られ、コーティング状態を定性的、定量的に、より短時間でより正確に分析できる場合がある。さらに、薬物と添加物に含まれる蛍光Ｘ線を発する元素は、同一種類の元素でもよく、異なる種類の元素でもよい。
【００４６】
薬物および／または添加物は、他の元素を含んでいても構わない。
【００４７】
蛍光Ｘ線測定工程では、例えばコーティング工程の間に、または、コーティング工程の所定の段階でコーティング工程を一時停止して、あるいは、コーティング工程の終了後に、被検査粒子群に電磁波が照射されて蛍光Ｘ線が測定される。電磁波としてはＸ線、電子線、γ線が好ましい。電磁波は用途に応じて適宜選択される。
【００４８】
被検査粒子群に電磁波としてＸ線を照射する場合には、Ｘ線は、例えば１５ｋＶで励起されたＸ線管から放射されるＸ線であることができる。また、さらに強力な照射Ｘ線を用いることも可能である。周辺環境へのＸ線の影響を考慮すれば、Ｘ線は弱いことが好ましく、コーティング状態の分析の精度を高める場合には、エネルギーの高いＸ線を用いることが好ましい。
【００４９】
蛍光Ｘ線の測定装置としては、目的や用途に応じて公知のものを適宜用いることができる。近年は、屋外で測定できるようなハンディなエネルギー分散型蛍光Ｘ線測定装置がいくつか販売されている。このような装置には、蛍光Ｘ線の検出器を液体窒素で冷却する必要がないものもある。また、定性分析では特に測定精度のよいものもある。このような装置は、近赤外線分光法やラマン分光法が採用されている工程分析方法と同じように、他の機器に取り付けてインラインあるいはオンラインで使うことも可能である。
【００５０】
コーティング状態の評価は次のようにして行われる。例えば、コーティング量を評価する場合には、蛍光Ｘ線の強度をモニターすることで、スプレー量に比例してコーティングがされているかどうかを評価することができる。スプレー量に比例してコーティングがされていない場合には、蛍光Ｘ線強度は低くなる。また例えば、粒子の構造を評価する場合は、蛍光Ｘ線強度のばらつきが大きいかどうか等をモニターする。例えば被検査粒子群の表面の凹凸が大きい場合、蛍光Ｘ線の強度のばらつきが大きくなる傾向があったり、再現性が劣ったりする。
【００５１】
コーティング工程の所定の段階で、コーティング工程を一時停止して、コーティングの状態を分析する場合には、蛍光Ｘ線測定工程は、少なくとも、第１のコーティング時間または第１のコーティング量と、第２のコーティング時間またはコーティング量とにおいて行われることが好ましい。
【００５２】
コーティング工程の間にコーティング状態を分析する場合には、工程分析方法は、核粒子上にコーティング層を形成するコーティング工程を含み、蛍光Ｘ線測定工程は、コーティング工程の間に複数回行われることが好ましい。この場合、さらに、蛍光Ｘ線測定工程は、コーティング工程の間に連続して行われることが好ましい。このようにすることにより、コーティング状態の変化をより正確に分析することができる。
【００５３】
本発明に従った工程分析方法においては、評価工程における評価に基づいてコーティング工程におけるコーティング層の形成を制御することが好ましい。
【００５４】
粒子のコーティング工程において、粒子群の蛍光Ｘ線を試料の特別な処理なしで測定することで、コーティング粒子の状態が短時間でわかることから、製造工程の進捗がわかり、条件の調整することにより所定の品質の粒子が得られる。本発明の蛍光Ｘ線を工程分析方法として用いることで品質の一定した粒子群およびそれを含有した製剤を提供することができる。
【００５５】
本発明に従った工程分析方法においては、評価工程における評価はコーティング量の評価であることが好ましい。
【００５６】
本発明に従った工程分析方法においては、コーティング層は、蛍光Ｘ線を発する元素を含有する薬物および／または添加物を含むことが好ましい。
【００５７】
コーティング層が蛍光Ｘ線を発する元素を含有する薬物および／または添加物を含むことによって、被検査粒子群の蛍光Ｘ線は、コーティングの量またはコーティング層の厚みに比例した強度が得られる。
【００５８】
なお、上述のように、コーティングされた被検査粒子の大きさが、被検査粒子に照射される電磁波の侵入深さを超えると、その後のコーティングによるコーティング量や厚みの増加は蛍光Ｘ線には表れにくい。
【００５９】
本発明に従った工程分析方法においては、コーティング層は少なくとも第１の層と第２の層とを含み、第１の層は蛍光Ｘ線を発する第１の元素を含有する薬物および／または添加物を含み、第２の層は蛍光Ｘ線を発する第２の元素を含有する薬物および／または添加物を含み、第１の元素と第２の元素は互いに異なることが好ましい。
【００６０】
コーティング層が多層である場合、各層がそれぞれ蛍光Ｘ線を発する薬物および／または添加物を含んでいることによって、内側のコーティング層から発せられて測定される蛍光Ｘ線は、外側のコーティング層の増加に伴って指数関数的に強度が弱くなる。一方、外側のコーティング層から発せられて測定される蛍光Ｘ線は、外側のコーティング層の増加に伴って強度が増加する。このようにして、多層のコーティングの状態をより正確に知ることができる。
【００６１】
本発明に従った工程分析方法においては、コーティング層は、蛍光Ｘ線を実質的に発しない、または、弱い蛍光Ｘ線を発する軽元素で構成されていることが好ましい。
【００６２】
本発明に従った工程分析方法においては、核粒子は、蛍光Ｘ線を発する元素を含有する薬物および／または添加物を含むことが好ましい。
【００６３】
本発明に従った工程分析方法においては、核粒子は、蛍光Ｘ線を実質的に発しない、または、弱い蛍光Ｘ線を発する軽元素で構成されていることが好ましい。
【００６４】
以上のように、本発明によれば、被検査粒子群のコーティング状態をバルクの状態で、再現性よく、精度よく知ることができる工程分析方法を提供することができる。
【実施例】
【００６５】
以下、実施例等により本発明をさらに詳細に説明するが、本発明はこれに限定されるものではない。
【００６６】
＜実施例１  球形結晶セルロース（セルフィア）−ＤＬ−メチオニン系のコーティング＞
表１に示す４種の球形結晶セルロース（セルフィア：旭化成ケミカルズ社製）を核粒子として用い、その上に第１のコーティング、さらにその上へ第２のコーティングを施した。第１のコーティング工程と第２のコーティング工程のそれぞれにおいて蛍光Ｘ線を測定し、コーティング状態を評価した。
【００６７】
【表１】
2018151285.tif 000003
【００６８】
モデル薬物として、蛍光Ｘ線で検出できる硫黄Ｓを含有するＤＬ−メチオニンを用を用いて表２の処方で溶液を調製した。得られた溶液を、転動流動層造粒コーティング機（ＭＰ−０１：パウレック社製）のトップスプレーの流動層モードで、表３に示す条件で表１に示す粒子にコーティングした。スプレー液濃度はコーティング液で固形分１５％とした。スプレー速度、給気および排気温度等はスケールおよび機種に合わせて設定した。凝集や双子粒ができにくい条件系を選んだ。
【００６９】
【表２】
2018151285.tif 000004
【００７０】
【表３】
2018151285.tif 000005
【００７１】
上記コーティング条件でスプレーを行い蛍光Ｘ線測定用のコーティング顆粒を得た。サンプリングは予め決められた時点（スプレー液の３３％、６６％および１００％量をスプレーした３時点）で行い、その際、蛍光Ｘ線測定が可能な量（約５ｇ）を採取した。
【００７２】
得られたサンプルを堀場製作所製のＭＥＳＡ−５００（あるいはＭＥＳＡ−５００Ｗ）での蛍光Ｘ線の測定に供した。ＭＥＳＡ−５００専用の測定セルに工程途中でサンプリングされた顆粒（約５ｇ）を充填し、蛍光Ｘ線の影響を受けないフィルムでシールしたものを、フィルム面を下にしてセットし、真空にした後、斜めからの照射Ｘ線（５ｍｍ径）に対して反対側に発生した蛍光Ｘ線を測定した。
【００７３】
測定は、真空下で検出器の高純度シリコンを液体窒素で冷却し、１５ｋＶのエネルギーで発生させたＸ線を照射し、主に１００秒の累積カウント数でデータ取りを行った。測定は繰り返して再現性を確認しながら行ったデータであるが、カウント時間が短いと標準偏差（ＳＤ）が大きくなる傾向があるかどうかの確認を行った。
【００７４】
蛍光Ｘ線の測定データを測定時間（５０秒〜２００秒）によるカウント測定値のバラツキでは、十分にＳＤが小さな条件であったことから、カウント時間は主に１００秒とした。
【００７５】
蛍光Ｘ線の測定対象としては、硫黄Ｓのシグナルを測定した。また、同時にマスクコーティング工程では、タルクに起因するケイ素ＳｉおよびマグネシウムＭｇのシグナルも測定した。実施例３および実施例４ではモデル薬物である炭酸カルシウムのカルシウムＣａのシグナルを主に測定した。
【００７６】
ＭＥＳＡ−５００では、ロジウム（Ｒｈ）ターゲットからのシグナルが３ｋｅＶあたりに大きく表れる。入射Ｘ線に起因する蛍光Ｘ線に付随して、サンプルに含有されている硫黄ＳのＫα線のスペクトルが２．３１ｋｅＶに検出される。そのシグナルの大きさを一定時間（１００秒）測定し、その蛍光Ｘ線のカウント数をｃｐｓ／μＡという単位で計測した。
【００７７】
このように測定される蛍光Ｘ線のデータの特性のバラツキおよび再現性については、繰り返し測定することで、照射Ｘ線および蛍光Ｘ線に起因するバラツキ（ゆらぎ）の割に、再現性およびバラツキの少ない測定法であることがわかった。
【００７８】
今回の測定は、デスク設置型の蛍光Ｘ線測定装置（ＭＥＳＡ−５００）を用いて行われたものである。工程から得られたサンプルについて、蛍光Ｘ線を測定した。サンプルの調製・測定装置への設置あるいは、サンプル室を真空状態にするのに若干時間がかかるが、実際は、粒子のコーティング工程は、流動層造粒機、転動流動層造粒コーティング機、ワースター等の機械を用いて行われ、一つの工程においてもスプレー時間のかかるものであるため、アットラインで測定に数分かかっても十分モニターすることと同じ結果が得られる。
【００７９】
さらに、実施例３および実施例４で使用した色素はコーティング量および率を見積るために処方しているが、抽出液の吸光度を、島津製作所製の紫外可視分光光度計ＵＶ−２５００ＰＣを用いて４２６ｎｍにおける吸光度を測定することで含量を見積もった。
【００８０】
図１に示すように、コーティング時間が長くなればなるほど、ＤＬ−メチオニンによる硫黄Ｓの蛍光Ｘ線が増加した。蛍光Ｘ線の増加の程度は、核粒子が大きくなるにつれて大きくなる。
【００８１】
コーティング工程の常識として、同じ量のコーティング液を表面積の異なる核粒子にコーティングしていく場合、大きな粒子（表面積が小さい粒子）程多くコーティングされるため、ＤＬ−メチオニンの濃度（シグナル強度）が大きくなると考えられる。これは大きな錠剤と小さな錠剤を混合してフィルムコーティングを行った場合、大きな錠剤の方に多くコートされる現象からも理解できる。
【００８２】
また、図１に示す蛍光Ｘ線の強度の推移の傾き（増加量）は小さな核粒子程小さく、大きな核粒子程大きくなる。セルフィアの大きさ及び重さから換算した表面積の比と、この傾きの比をプロットすると良い相関が得られる。さらに、粒径の大きくなるほど直線性がなくなり、上に凸になる傾向がある。
【００８３】
これは粒子のコート厚みの影響であり、ある一定の厚み（限界厚）以上でこのような影響がある。但し、入射Ｘ線の強度（今回は１５ｋＶで印加）を強くすれば限界厚は厚くなると考えられる。しかしながら、粒度が小さくコート厚みが小さい場合は十分に直線性があり、蛍光Ｘ線の値からコーティング量を推し量ることができる。
【００８４】
蛍光Ｘ線を発する元素を含有するコーティング液をスプレーすることで、微粒子上にコートされた層の評価をするのであるが、蛍光Ｘ線の値がコーティング量に比例していることから、どれぐらいコーティングされたのかが判る。実施例１では、種々の大きさの粒子にコーティングしていくにつれて硫黄Ｓの蛍光Ｘ線強度が強くなり、厚みに比例した蛍光Ｘ線の値が得られる。
【００８５】
＜実施例２  マスクコーティング工程の例＞
実施例１で得られたコーティング粒子の上に、さらにマスクコーティングを施した。
【００８６】
コーティング顆粒の１００％スプレーしたサンプル１３２０ｇに対して、タルク中心の表４の処方のスプレー液をコーティングに使用した。スケールは約１．９ｋｇの小スケールであった。コーティング液濃度は固形分１９％とした。スプレー条件を表５に示す。
【００８７】
【表４】
2018151285.tif 000006
【００８８】
【表５】
2018151285.tif 000007
【００８９】
核粒子へのコーティングは実施例１と同じ装置と条件で行った。蛍光Ｘ線測定用のコーティング顆粒を、予め決められた時点（スプレー液の３３％、６６％および１００％量をスプレーした３時点）で行い、その際蛍光Ｘ線測定が可能な量（約５ｇ）を採取した。
【００９０】
得られたサンプルについて、実施例１と同様に蛍光Ｘ線を測定した。蛍光Ｘ線の強度の時間変化を図２に示す。蛍光Ｘ線の測定対象としては、硫黄Ｓのシグナルと、マスクコーティング中のタルクに起因するケイ素ＳｉおよびマグネシウムＭｇのシグナルを測定した。実施例３および実施例４ではモデル薬物である炭酸カルシウムのカルシウムＣａのシグナルを主に測定した。
【００９１】
図２に示すように、マスクコーティングが進むにつれて、タルクに含有されているケイ素Ｓｉ等により、ＤＬ−メチオニンの硫黄Ｓの蛍光Ｘ線が遮蔽されて減衰していく。
【００９２】
種々のサイズの核粒子のコーティング顆粒にタルク（ケイ素とマグネシウムを含有）をコーティングすると、中のＤＬ−メチオニンの硫黄Ｓに起因する蛍光Ｘ線が指数関数的に減衰する。その減衰の程度は粒子が大きくなる程コーティング（マスキング）効果が大きいため大きくなる。すなわち、粒度が大きいものほど表面積が小さくなり、コーティング量（厚）が大きくなるため容易に遮蔽されて減衰が強くなる。
【００９３】
一方、タルクに含有されているケイ素Ｓｉの蛍光Ｘ線の強度は、マスクコーティング量が増加するにつれて増加する。
【００９４】
遮蔽効果とコーティング量の関係が如実にわかる。一方、図３に示すように、マグネシウムＭｇのシグナルもケイ素Ｓｉと同じ挙動を示すが、ケイ素Ｓｉに比べてマグネシウムＭｇの量が少なく、シグナル強度は弱いものであった。
【００９５】
ＤＬ−メチオニンの硫黄Ｓに起因する蛍光Ｘ線は、タルク等のコーティングによって遮蔽される。その遮蔽によって硫黄Ｓのシグナルは指数関数的に減衰し、所定のコーティングによって小さな値となる。一方コーティングするタルクに起因する蛍光Ｘ線は増加して頭打ちになる。その微粒子表面へのコーティング量は、一つはシグナルの減衰で、その値は遮蔽の程度（コーティング量）に依存するので、その結果からコーティング量を見積もることが可能となる。
【００９６】
＜実施例３  乳糖水和物−炭酸カルシウム系の中スケールのコーティング＞
実施例３および実施例４では、実施例１および実施例２の核粒子として使用した球形結晶セルロースのような球形度のよいものではなく、結晶乳糖水和物（８０Ｍ）の微粉を除いたものを核粒子として使用した。この核粒子はＤＭＶ社の乳糖水和物の粒度の大きなもの（８０メッシュグレード）であるが、米粒のような形をしている。粒度はレーザー式粒度測定機（ＬＡ−９１０およびＬＡ−９５０：堀場製作所製）で測定した。平均粒径（Ｄ５０％）は約２００μｍであった。
【００９７】
この核粒子へ、炭酸カルシウムをモデル薬物として用いて、表６に示す処方でコーティングを行った。スケールは２０ｋｇの中スケールであった。スプレー液濃度はコーティング液で固形分約１３％とした。スプレー条件を表７に示す。
【００９８】
【表６】
2018151285.tif 000008
【００９９】
【表７】
2018151285.tif 000009
【０１００】
サンプリングは３ｋｇのスプレー毎に行い、得られたサンプルを蛍光Ｘ線の測定に供した。すなわち、５時点のサンプリングを行った。
【０１０１】
得られたサンプルについて、実施例１と同様に蛍光Ｘ線を測定した。蛍光Ｘ線の強度の時間変化を図４に示す。蛍光Ｘ線の測定対象としては、モデル薬物である炭酸カルシウムのカルシウムＣａのシグナルを測定した。
【０１０２】
実施例３において炭酸カルシウムをコーティングし調製したサンプルについて、蛍光Ｘ線を測定した。カルシウムＣａのシグナル推移を測定した結果、良好な直線性が３ロットについて得られていることがわかる。
【０１０３】
これは、粒子の大きさが実施例１および実施例２で用いた粒径２００μｍに相当するＣＰ−１０２およびＣＰ−２０３レベルのものであり、表面積があまり小さくないので、良好な直線性が得られたものである。３ロットの間の乖離もあまりないことから、この中間スケールの検討においても、本発明の手法は十分に適用できることがわかった。
【０１０４】
この場合も、コーティング量に比例した蛍光Ｘ線が得られ、その量は蛍光Ｘ線の強度で見積もることができる。一定の処方および条件で製造され、同じものができている限りこの結果から乖離した値は得られない。また、コーティング量が限界厚に近づくにつれて頭打ちのプロファイルになる。実施例３の場合は、限界厚以下のコーティング量になっている。
【０１０５】
＜実施例４  乳糖水和物―炭酸カルシウム系の中スケールでのマスクコーティング＞
実施例３で１５ｋｇのスプレー液をコーティングした顆粒の上にタルク主体の処方液をマスクコーティングした。表８に実施例４のマスクコーティングの処方を支援す。スケールは中スケール（約２９ｋｇ）であった。スプレー液濃度は固形分１９％とした。
【０１０６】
【表８】
2018151285.tif 000010
【０１０７】
このマスクコーティングでは、約４４ｋｇのコーティング液をスプレーした。
【０１０８】
タルク主体のマスクコーティング液を用いて、以下の表９の条件でコーティングを行った。コーティング終了時の収量が約２９ｋｇとなる。
【０１０９】
【表９】
2018151285.tif 000011
【０１１０】
サンプリングは３０分毎に行い、２１０分のサンプルはスキップして最終の２２５分のサンプリングとしたので合計７時点となる。
【０１１１】
得られたサンプルについて、実施例１と同様に蛍光Ｘ線を測定した。蛍光Ｘ線の強度の時間変化を図５に示す。蛍光Ｘ線の測定対象としては、モデル薬物である炭酸カルシウムのカルシウムＣａのシグナルを測定した。
【０１１２】
図５に示すように、マスクコーティング量が増加するにしたがって、カルシウムＣａの蛍光Ｘ線シグナルが減少していくのがわかる。３ロットの結果を見ても再現性があり、同様の指数関数的な減衰が起こっていることがわかる。
【０１１３】
ここで得られた結果は、実施例２の硫黄Ｓに比べて減衰の程度が大きくはないものであるが、これは硫黄ＳとカルシウムＣａの蛍光Ｘ線のシグナルに対する、タルクのケイ素Ｓｉの影響が、異なるためであることがわかる。従って、選択する元素の性質が大きく影響していることがわかる。
【０１１４】
以上の結果から、中スケールの検討においても、蛍光Ｘ線が粒子コーティング工程の、適時で詳細なモニターに十分適応できることがわかった。さらに顆粒にいくつか他の元素が含まれてあり、それらも同時にモニターできれば、より有力な工程情報が得られるものと考える。
【０１１５】
この場合も、カルシウムＣａに起因する蛍光Ｘ線が指数関数的に減衰し、その近似曲線の指数関数の数値から、厚みあるいはコーティング量の見積もりができる。補足にある情報からコーティング量とか厚みに関する情報が得られる。
【０１１６】
＜比較例１＞
【０１１７】
実施例３で作製されたコーティング溶液には食用黄色４号が含まれている（表６）。実施例４のマスクコーティング工程における蛍光Ｘ線測定に用いたサンプルについて、色素の濃度の推移を測定した。色素濃度は、１ｇのサンプルを１００ｍＬの水に分散し、抽出した液を０．４５μｍのフィルターでろ過後、島津ＵＶ−２５００ＰＣを用いて波長４２６ｎｍで測定した。
【０１１８】
図６に示すように、図５に示すカルシウムＣａの蛍光Ｘ線強度の減少に比べて、マスクコーティング量の増加による濃度分の減少しか示さない。すなわち、図５の蛍光Ｘ線の結果では、マスクコーティング終了時に、初期の５０％程度強度が落ちているが、図６では、色素である食用黄色４号の量は単純にコーティングによって増加する処方の減少のみを反映しており、初期の３０％ぐらいしか減少していない。この２０％の差は粒子上でのコーティングのモルフォロジー（試料の構造）の違いによるシグナルを反映している。
【０１１９】
通常、均一に配合された物質の蛍光Ｘ線の強度は、その混合物中の蛍光Ｘ線を発する物質の濃度（マトリックス効果等の共存する他元素の影響がなければ）に起因する強度になる。しかしながら、同じ構造の微粒子のコーティング層にある物質が蛍光Ｘ線を発する場合は、その一部分の元素に起因する図５と図６の値の違いにより、単純にコーティングに伴う処方量の増加あるいは減少以外の、その被検査粒子群の個々の粒子の状態を反映したために起こる蛍光Ｘ線の変化から、粒子にコーティングされた物質のコーティング状態が判る。すなわち、コーティングが十分に為されていない場合は、コーティング量が少ないあるいは膜厚が薄いために起こる蛍光Ｘ線の減少が起こり、逆の場合は増加が起こる。
【０１２０】
＜比較例２＞
実施例４のマスクコーティング工程における蛍光Ｘ線測定に用いたサンプルについて、モデル薬物である炭酸カルシウムを近赤外分光法（ＮＩＲ）で測定した。得られた近赤外スペクトルはブロードな吸収を示した。通常、炭酸カルシウムの近赤外における吸収が弱くブロードなので、そのスペクトルを解釈するにはケモメトリックス等の処理を施す必要がある。実施例４の検査対象粒子群に含まれる炭酸カルシウムの含有量は、マスクコーティングの初期であっても数％であるので、十分にＮＩＲで検出できる濃度ではなかった。
【０１２１】
さらに、ＮＩＲあるいはＲａｍａｎの測定では、粒子の大きさによる効果、照射光による影響、ラマン散乱が強いもの、蛍光の弱いものとか種々の制限がある。また、有機化合物で原子間の結合に起因する振動の吸収がある場合に容易に導入できる工程分析方法であるので蛍光Ｘ線で検出できないものも検出できる反面、ＮＩＲ、ラマンおよびテラヘルツで検出できないものも蛍光Ｘ線では検出できるものがある。
【０１２２】
このように蛍光Ｘ線で測定できるものは、蛍光Ｘ線を発光する元素がある限り、かなりの感度で再現性良く測定できる。この感度および特異性のよさがこの方法の利点の一つであり、考古学等の貴重な試料の小さなポイントでの元素分析（定性・定量）を可能にしている。
【０１２３】
以上のように、蛍光Ｘ線によって粒子コーティング工程で製せられた粒子を粒子群（同じ構造の集合体）のようなバルクの形で測定でき、その粒子の構造に起因するシグナルが得られることがわかった。
【０１２４】
本発明を要約すれば、以下の通りである。
【０１２５】
（１）本発明に従った工程分析方法は、核粒子上にコーティング層が形成された被検査粒子群の蛍光Ｘ線を測定する蛍光Ｘ線測定工程と、蛍光Ｘ線測定工程において測定された蛍光Ｘ線に基づいて被検査粒子群のコーティング状態を評価する評価工程とを含み、少なくとも核粒子とコーティング層のいずれか一方は、蛍光Ｘ線を発する元素を含有する薬物および／または添加物を含む。
【０１２６】
（２）本発明に従った上記（１）の工程分析方法においては、蛍光Ｘ線測定工程は、少なくとも、第１のコーティング時間または第１のコーティング量と、第２のコーティング時間またはコーティング量とにおいて行われることが好ましい。
【０１２７】
（３）本発明に従った上記（１）または（２）の工程分析方法は、核粒子上にコーティング層を形成するコーティング工程を含み、蛍光Ｘ線測定工程は、コーティング工程の間に複数回行われることが好ましい。
【０１２８】
（４）本発明に従った上記（１）から（３）の工程分析方法においては、蛍光Ｘ線測定工程は、コーティング工程の間に連続して行われることが好ましい。
【０１２９】
（５）本発明に従った上記（１）から（４）の工程分析方法においては、評価工程における評価に基づいてコーティング工程におけるコーティング層の形成を制御することが好ましい。
【０１３０】
（６）本発明に従った上記（１）から（５）の工程分析方法においては、評価工程における評価はコーティング量の評価であることが好ましい。
【０１３１】
（７）本発明に従った上記（１）から（６）の工程分析方法においては、コーティング層は、蛍光Ｘ線を発する元素を含有する薬物および／または添加物を含むことが好ましい。
【０１３２】
（８）本発明に従った上記（１）から（７）の工程分析方法においては、コーティング層は少なくとも第１の層と第２の層とを含み、第１の層は蛍光Ｘ線を発する第１の元素を含有する薬物および／または添加物を含み、第２の層は蛍光Ｘ線を発する第２の元素を含有する薬物および／または添加物を含み、第１の元素と第２の元素は互いに異なることが好ましい。
【０１３３】
（９）本発明に従った上記（１）から（６）の工程分析方法においては、コーティング層は、蛍光Ｘ線を実質的に発しない、または、弱い蛍光Ｘ線を発する軽元素で構成されていることが好ましい。
【０１３４】
（１０）本発明に従った上記（１）から（８）の工程分析方法においては、核粒子は、蛍光Ｘ線を発する元素を含有する薬物および／または添加物を含むことが好ましい。
【０１３５】
（１１）本発明に従った上記（１）から（８）工程分析方法においては、核粒子は、蛍光Ｘ線を実質的に発しない、または、弱い蛍光Ｘ線を発する軽元素で構成されていることが好ましい。
【０１３６】
（１２）本発明に従った上記（１）から（１１）の工程分析方法においては、蛍光Ｘ線を発する元素は原子番号が１１以上の元素であることが好ましい。
【０１３７】
（１３）本発明に従った上記（９）または（１１）の工程分析方法においては、蛍光Ｘ線を実質的に発しない、または、弱い蛍光Ｘ線を発する軽元素は、原子番号が１０以下の元素であることが好ましい。
【０１３８】
以上に開示された実施の形態と実施例はすべての点で例示であって制限的なものではないと考慮されるべきである。本発明の範囲は、以上の実施の形態と実施例ではなく、請求の範囲によって示され、請求の範囲と均等の意味および範囲内でのすべての修正や変形を含むものである。
【図１】
2018151285.tif 000012
【図２】
2018151285.tif 000013
【図３】
2018151285.tif 000014
【図４】
2018151285.tif 000015
【図５】
2018151285.tif 000016
【図６】
2018151285.tif 000017